СПОСОБ ПОЛУЧЕНИЯ СЛИТКОВ ИЗ СПЛАВОВ ЦИРКОНИЯ НА ОСНОВЕ МАГНИЕТЕРМИЧЕСКОЙ ГУБКИ

1. Способ получения слитков из сплавов циркония на основе магние-термической губки, содержащих тугоплавкие и/или легкоплавкие легирующие элементы, включающий получение таблеток лигатуры, прессование брикетов из шихты на основе цирконийсодержащих материалов, формирование расходуемых электродов и выплавку слитка, отличающийся тем, что перед прессованием брикетов полученные таблетки лигатуры равномерно распределяют в шихте путем механического перемешивания, а формирование расходуемого электрода осуществляют путем сварки брикетов между собой.
2. Способ по п. 1, отличающийся тем, что в качестве легирующих компонентов используют легирующие элементы в чистом виде или в виде их соединений.
3. Способ по п. 1, отличающийся тем, что таблетки лигатуры получают смешиванием и прессованием легирующих компонентов в чистом виде или в виде соединений отдельно или с добавлением по результатам расчета электролитического порошка циркония или губки циркония фракцией не более 2 мм.
4. Способ по п. 1, отличающийся тем, что необходимое количество таблеток лигатуры на один брикет рассчитывают по формулам:
л.к
где m. - масса легирующих компонентов на один брикет, кг;
т
m - масса таблетки лигатуры, размеры которой сравнимы со средней фракцией губки, кг;
бр
где m - масса одного брикета, кг;
k - коэффициент пропорциональности, k≤40,
т1
т2
т1
т2
т2
сравнивают значения N и N и, в случае получения неравенства N<N, к смеси порошков легирующих компонентов добавляют цирконийсодержащий компонент для изготовления таблеток лигатуры в количестве не менее N на один брикет.
2
5. Способ по п. 1, отличающийся тем, что таблетки лигатуры прессуют с удельным давлением прессования не менее 5000 кг/см для обеспечения необходимой механической прочности.
6. Способ по п. 1, отличающийся тем, что в составе шихты брикетов в качестве цирконийсодержащих материалов используют губку, а также измельченные йодидный цирконий и/или обороты производства.
7. Способ по п. 1, отличающийся тем, что для равномерного распределения таблеток лигатуры в шихте используют механический смеситель.
8. Способ по п. 1, отличающийся тем, что формирование расходуемых электродов осуществляют методом электронно-лучевой сварки.
9. Способ по п. 1, отличающийся тем, что выплавку слитков осуществляют многократным вакуумно-дуговым переплавом.